(57)【要約】【課題】同一条件で多数のデータを繰り返し取得することができ、かつ周波数変化点を容易に見つけることができ、これにより試験片の損傷状態を的確に評価することができる複合材料の損傷評価方法と装置を提供する。【解決手段】超音波発振源と超音波受信センサを複合材料からなる試験片に間隔を隔てて取り付け（Ｓ１）、引張荷重を順に増加させて、試験片に応力負荷と応力除荷を繰り返す（Ｓ２）。応力負荷時に、超音波発振源から疑似ＡＥ信号を発信し、試験片を伝搬した疑似ＡＥ信号を、超音波受信センサにより受信する（Ｓ３）。受信信号を周波数解析（Ｓ４）して、低周波域の時間波形の振幅値を取得し、振幅値の変化から、試験片の損傷の有無を評価する（Ｓ５）。【選択図】図４
2017166953.tif 000002
【特許請求の範囲】
【請求項１】
（Ａ）超音波発振源と超音波受信センサを複合材料からなる試験片に間隔を隔てて取り付け、
（Ｂ）引張荷重を順に増加させて、前記試験片に応力負荷と応力除荷を繰り返し、
（Ｃ）応力負荷時に、前記超音波発振源から疑似ＡＥ信号を発信し、前記試験片を伝搬した前記疑似ＡＥ信号を、前記超音波受信センサにより受信し、
（Ｄ）受信信号を周波数解析して、低周波域の時間波形の振幅値を取得し、
（Ｅ）前記振幅値の変化から、前記試験片の損傷の有無を評価する、複合材料の損傷評価方法。
【請求項２】
前記（Ｅ）において、前記応力負荷時における前記低周波域の前記振幅値が、負荷応力の増加につれて減少から増加に変化する場合に、その変化点の前記負荷応力を前記試験片の引張強度と評価する、請求項１に記載の複合材料の損傷評価方法。
【請求項３】
前記（Ｅ）において、前記応力負荷時における前記低周波域の前記振幅値が、負荷応力の増加につれて減少する場合に、前記試験片の損傷なしと評価し、増加する場合に、前記試験片の損傷有りと評価する、請求項１に記載の複合材料の損傷評価方法。
【請求項４】
前記（Ｃ）において、さらに応力除荷時に、前記超音波発振源から前記疑似ＡＥ信号を発信し、前記試験片を伝搬した前記疑似ＡＥ信号を、前記超音波受信センサにより受信し、
前記（Ｄ）において、受信信号を周波数解析して、さらに高周波域の時間波形の前記振幅値を取得し、
前記（Ｅ）において、前記応力除荷時における前記低周波域及び前記高周波域の前記振幅値が、負荷応力の増加につれて低下する場合に、前記試験片の損傷有りと評価する、請求項１に記載の複合材料の損傷評価方法。
【請求項５】
前記超音波発振源と前記超音波受信センサは、ＡＥセンサである、請求項１に記載の複合材料の損傷評価方法。
【請求項６】
最初の応力負荷前に、前記超音波発振源から発信される前記疑似ＡＥ信号を周波数解析して、その重心周波数又はその近傍を境にして、その下方を前記低周波域に、その上方を高周波域に設定する、請求項１に記載の複合材料の損傷評価方法。
【請求項７】
前記低周波域は、０〜１５０ｋＨｚであり、前記高周波域は、１５０〜８５０ｋＨｚである、請求項６に記載の複合材料の損傷評価方法。
【請求項８】
複合材料からなる試験片に間隔を隔てて取り付けられる超音波発振源及び超音波受信センサと、
引張荷重を順に増加させて、前記試験片に応力負荷と応力除荷を繰り返す引張試験装置と、
応力負荷時に、前記超音波発振源から疑似ＡＥ信号を発信し、前記試験片を伝搬した前記疑似ＡＥ信号を、前記超音波受信センサにより受信するＡＥ装置と、
受信信号を周波数解析して、低周波域の時間波形の振幅値を取得し、前記振幅値の変化から、前記試験片の損傷の有無を評価する制御解析装置と、を備えた複合材料の損傷評価装置。
【請求項９】
前記ＡＥ装置は、さらに応力除荷時に、前記超音波発振源から前記疑似ＡＥ信号を発信し、前記試験片を伝搬した前記疑似ＡＥ信号を、前記超音波受信センサにより受信する、請求項８に記載の複合材料の損傷評価装置。
【請求項１０】
前記制御解析装置は、前記受信信号を周波数解析して、さらに高周波域の時間波形の前記振幅値を取得し、前記振幅値の変化から、前記試験片の損傷の有無を評価する、請求項８に記載の複合材料の損傷評価装置。
【発明の詳細な説明】
【技術分野】
【０００１】
本発明は、複合材料の損傷評価方法と装置に関する。
【背景技術】
【０００２】
繊維強化複合材料（ＦＲＰ：Ｆｉｂｅｒ  Ｒｅｉｎｆｏｒｃｅｄ  Ｐｌａｓｔｉｃ）は、ロケットや航空機などに用いられている。特に、炭素繊維強化複合材料（ＣＦＲＰ：Ｃａｒｂｏｎ  Ｆｉｂｅｒ  Ｒｅｉｎｆｏｒｃｅｄ  Ｐｌａｓｔｉｃ）は、強度と剛性に優れている。ＦＲＰでは、積層の剥離や繊維の断線が生じた後に破壊に至る。
【０００３】
このようなＦＲＰの引張強度を検査するために、カイザー効果を利用することが行われている。カイザー効果とは、材料に引張荷重を与え、再び、材料に引張荷重を与える場合に、この引張荷重が先に与えた引張荷重に至るまでは、材料にＡＥ波（ａｃｏｕｓｔｉｃ  ｅｍｉｓｓｉｏｎによる音波）が生じない現象である。なお、ＡＥ波は、材料の変形や破壊などにより、材料に発生する音波である。カイザー効果は、健全な材料において得られる。
【０００４】
カイザー効果を利用する複合材料の損傷評価方法として、例えば特許文献１が既に提案されている。
特許文献１の「強度検査方法および強度評価用データ出力装置」は、カイザー効果の成立範囲では負荷応力に比例して重心周波数集中部が高くなり、損傷が発生すると、重心周波数集中部が低下することを利用している。
【先行技術文献】
【特許文献】
【０００５】
【特許文献１】特許第５８４１０８１号公報
【発明の概要】
【発明が解決しようとする課題】
【０００６】
上述した従来の方法では、負荷応力の上昇時に、重心周波数集中部が増加から減少に変化する「周波数変化点」を検出する。そのため、重心周波数のデータを多数必要とする。
しかし、従来の方法では、負荷応力の上昇中に発生するＡＥ波を計測するため、ＡＥ波の計測が一過性であり、同一条件での計測の繰り返しができず、データが不足する可能性があった。
そのため、重心周波数集中部の変化点（すなわち周波数変化点）を見つけ難く、検出漏れや検出誤差が生じる可能性があった。
【０００７】
本発明は、上述した問題点を解決するために創案されたものである。すなわち、本発明の目的は、同一条件で多数のデータを繰り返し取得することができ、かつ周波数変化点を容易に見つけることができ、これにより試験片の損傷状態を的確に評価することができる複合材料の損傷評価方法と装置を提供することにある。
【課題を解決するための手段】
【０００８】
本発明によれば、（Ａ）超音波発振源と超音波受信センサを複合材料からなる試験片に間隔を隔てて取り付け、
（Ｂ）引張荷重を順に増加させて、前記試験片に応力負荷と応力除荷を繰り返し、
（Ｃ）応力負荷時に、前記超音波発振源から疑似ＡＥ信号を発信し、前記試験片を伝搬した前記疑似ＡＥ信号を、前記超音波受信センサにより受信し、
（Ｄ）受信信号を周波数解析して、低周波域の時間波形の振幅値を取得し、
（Ｅ）前記振幅値の変化から、前記試験片の損傷の有無を評価する、複合材料の損傷評価方法が提供される。
【０００９】
前記（Ｅ）において、前記応力負荷時における前記低周波域の前記振幅値が、負荷応力の増加につれて減少から増加に変化する場合に、その変化点の前記負荷応力を前記試験片の引張強度と評価する。
【００１０】
前記（Ｅ）において、前記応力負荷時における前記低周波域の前記振幅値が、負荷応力の増加につれて減少する場合に、前記試験片の損傷なしと評価し、増加する場合に、前記試験片の損傷有りと評価する。
【００１１】
前記（Ｃ）において、さらに応力除荷時に、前記超音波発振源から前記疑似ＡＥ信号を発信し、前記試験片を伝搬した前記疑似ＡＥ信号を、前記超音波受信センサにより受信し、
前記（Ｄ）において、受信信号を周波数解析して、さらに高周波域の時間波形の前記振幅値を取得し、
前記（Ｅ）において、前記応力除荷時における前記低周波域及び前記高周波域の前記振幅値が、負荷応力の増加につれて低下する場合に、前記試験片の損傷有りと評価する。
【００１２】
前記超音波発振源と前記超音波受信センサは、ＡＥセンサである。
【００１３】
最初の応力負荷前に、前記超音波発振源から発信される前記疑似ＡＥ信号を周波数解析して、その重心周波数又はその近傍を境にして、その下方を前記低周波域に、その上方を高周波域に設定する。
【００１４】
前記低周波域は、０〜１５０ｋＨｚであり、前記高周波域は、１５０〜８５０ｋＨｚである。
【００１５】
また本発明によれば、複合材料からなる試験片に間隔を隔てて取り付けられる超音波発振源及び超音波受信センサと、
引張荷重を順に増加させて、前記試験片に応力負荷と応力除荷を繰り返す引張試験装置と、
応力負荷時に、前記超音波発振源から疑似ＡＥ信号を発信し、前記試験片を伝搬した前記疑似ＡＥ信号を、前記超音波受信センサにより受信するＡＥ装置と、
受信信号を周波数解析して、低周波域の時間波形の振幅値を取得し、前記振幅値の変化から、前記試験片の損傷の有無を評価する制御解析装置と、を備えた複合材料の損傷評価装置が提供される。
【００１６】
前記ＡＥ装置は、さらに応力除荷時に、前記超音波発振源から前記疑似ＡＥ信号を発信し、前記試験片を伝搬した前記疑似ＡＥ信号を、前記超音波受信センサにより受信する。
【００１７】
前記制御解析装置は、前記受信信号を周波数解析して、さらに高周波域の時間波形の前記振幅値を取得し、前記振幅値の変化から、前記試験片の損傷の有無を評価する。
【発明の効果】
【００１８】
上記本発明の方法と装置によれば、超音波発振源（例えば、ＡＥセンサ）から疑似ＡＥ信号を発信し、試験片を伝搬した疑似ＡＥ信号を、超音波受信センサ（例えば、ＡＥセンサ）により受信する。さらに、受信した疑似ＡＥ信号から、試験片の損傷の有無を評価する。
従って、実際に発生するＡＥ波でなく、疑似ＡＥ信号を発信し受信するので、同一条件で多数の受信信号を繰り返し取得することができる。
【００１９】
すなわち本発明によれば、多数のデータから周波数変化点を容易に見つけることができ、これにより試験片の損傷状態を的確に評価することができる。
【図面の簡単な説明】
【００２０】
【図１】本発明による複合材料の損傷評価装置の全体構成図である。
【図２】試験片の説明図である。
【図３】引張試験時の負荷パターンを示す図である。
【図４】本発明による複合材料の損傷評価方法の全体フロー図である。
【図５】応力負荷前に取得した疑似ＡＥ信号の周波数解析結果を示す図である。
【図６】応力除荷時の試験結果を示す図である。
【図７】応力負荷時の試験結果を示す図である。
【発明を実施するための形態】
【００２１】
以下、本発明の実施形態を、図面を参照して説明する。なお各図において、共通する部分には同一の符号を付し、重複した説明は省略する。
【００２２】
図１は、本発明による複合材料の損傷評価装置１０の全体構成図である。
この図において、本発明の損傷評価装置１０は、超音波発振源１２及び超音波受信センサ１４、引張試験装置１６、ＡＥ装置１８、及び制御解析装置２０を備える。
【００２３】
超音波発振源１２及び超音波受信センサ１４は、好ましくはＡＥセンサ（例えば圧電素子）であり、複合材料からなる試験片１に間隔を隔てて取り付けられる。
試験片１は、例えばＦＲＰ，ＣＦＲＰなどの平板であるのがよい。
図２は、後述する実施例で使用した試験片１の説明図である。この実施例では、長さＬ＝２００ｍｍ、幅Ｗ＝１２．５ｍｍ、厚さｔ＝３ｍｍの試験片１を用いた。超音波発振源１２と超音波受信センサ１４のセンサ間距離Ｌ１は１００ｍｍであった。
【００２４】
引張試験装置１６は、引張荷重Ｐを順に増加させて、試験片１に応力負荷と応力除荷を繰り返す。
図３は、後述する実施例における引張試験時の負荷パターンを示す図である。この実施例では、２００時間毎に負荷応力を１３３ＭＰａずつ増加させ、１３３，２６６，３９９，５３２，６６５，７９８ＭＰａの応力負荷と、その間の応力除荷とを繰り返した。
【００２５】
図１において、ＡＥ装置１８は、応力負荷時に、超音波発振源１２から疑似ＡＥ信号２を発信し、試験片１を伝搬した疑似ＡＥ信号３を、超音波受信センサ１４により受信する。なお、ＡＥ装置１８は、さらに応力除荷時に、同様に、疑似ＡＥ信号２を発信し、疑似ＡＥ信号３を受信することが好ましい。
以下、発信する疑似ＡＥ信号２を「発信信号２」、受信する疑似ＡＥ信号３を「受信信号３」と呼ぶ。
【００２６】
制御解析装置２０は、例えばコンピュータ（ＰＣ）であり、受信信号３（すなわち疑似ＡＥ信号３）を周波数解析して、低周波域の時間波形の振幅値を取得し、振幅値の変化から、試験片１の損傷の有無を評価する。なお、制御解析装置２０は、受信信号３を周波数解析して、さらに高周波域の時間波形の振幅値を取得し、振幅値の変化から、試験片１の損傷の有無を評価することが好ましい。
なお、「時間波形」とは、横軸が時間、縦軸が出力波形の関係を示すデータである。
【００２７】
図４は、本発明による複合材料の損傷評価方法の全体フロー図である。
この図において、本発明の方法は、Ｓ１〜Ｓ５の各ステップ（工程）からなる。
【００２８】
ステップＳ１（センサ取り付け）では、超音波発振源１２と超音波受信センサ１４を複合材料からなる試験片１にセンサ間距離Ｌ１を隔てて取り付ける。この取り付けは、試験片１の表面に接着剤を用いて固定し、超音波がスムーズに送信し受信できるようにする。
【００２９】
ステップＳ２（引張試験）では、引張荷重Ｐを順に増加させて、試験片１に応力負荷と応力除荷を繰り返す。引張荷重Ｐは、例えば上述した図３の負荷パターンであるのがよい。
また、ステップＳ２において、最初の応力負荷前に、超音波発振源１２から発信される疑似ＡＥ信号２（発信信号２）を周波数解析して、その重心周波数又はその近傍を境にして、その下方を低周波域に、その上方を高周波域に設定する。
なお、「重心周波数」とは、ＡＥ信号の周波数解析結果におけるスペクトルの代表値である。重心とは、加重平均値を指しており、周波数における成分強度の積和を、成分強度の総和で割った値となる。
後述する実施例において、低周波域は、０〜１５０ｋＨｚであり、高周波域は、１５０〜８５０ｋＨｚである。
【００３０】
ステップＳ３（信号受信）では、応力負荷時に、超音波発振源１２から疑似ＡＥ信号２を発信し、試験片１を伝搬した疑似ＡＥ信号３を、超音波受信センサ１４により受信する。
また、ステップＳ３において、さらに応力除荷時に、同様に、疑似ＡＥ信号２を発信し、疑似ＡＥ信号３を受信することが好ましい。
【００３１】
ステップＳ４（周波数解析）では、受信信号３を周波数解析して、低周波域の時間波形の振幅値を取得する。
また、ステップＳ４において、同様に、受信信号３を周波数解析して、さらに高周波域の時間波形の振幅値を取得することが好ましい。
【００３２】
ステップＳ５（評価）では、振幅値の変化から、試験片１の損傷の有無を評価する。
【００３３】
例えば、ステップＳ５において、応力負荷時における低周波域の振幅値が、負荷応力の増加につれて減少から増加に変化する場合に、その変化点（すなわち周波数変化点）の負荷応力を試験片１の引張強度と評価する。
【００３４】
また、ステップＳ５において、応力負荷時における低周波域の振幅値が、負荷応力の増加につれて減少する場合に、試験片１の「損傷なし」と評価し、増加する場合に、試験片１の「損傷有り」と評価する。
【００３５】
さらに、ステップＳ５において、応力除荷時における低周波域及び高周波域の振幅値が、負荷応力の増加につれて低下する場合に、試験片１の「損傷有り」と評価する。
【００３６】
以下、本発明の実施例を説明する。
【実施例１】
【００３７】
（試験概要）
トレカプリプレグＴ７００ＳＣを０−４５−９０に積層し、Ｌ２００×Ｗ１２．５×ｔ３ｍｍとしたＣＦＲＰ試験片（試験片１）を用いた。ＡＥセンサ（超音波発振源１２と超音波受信センサ１４）として、富士セラミックス社製ＡＥ１４４Ａを２個使用し、試験片１の中央から５０ｍｍの位置にそれぞれ設置した（センサ間距離Ｌ１＝１００ｍｍ）。
一方のＡＥセンサ（超音波発振源１２）よりパルス信号（疑似ＡＥ信号２）を励起し、他方のＡＥセンサ（超音波受信センサ１４）で受信することにより超音波の伝搬傾向を確認した。
引張試験は、図３に示した負荷パターンで、試験片１が破断（本試験では８２９ＭＰａ）するまで実施し、その過程で１３３ＭＰａ毎に負荷応力を除荷し、除荷時と応力負荷時の二つのタイミングで超音波伝搬傾向の確認を行った。
【００３８】
（試験結果）
図５は、応力負荷前に取得した疑似ＡＥ信号２の周波数解析結果を示す図である。この図において、横軸は周波数、縦軸は信号強度である。またこの図における重心周波数は、約１５０ｋＨｚであった。
【００３９】
図５から、８０ｋＨｚ近傍と、２００ｋＨｚ近傍にスペクトラムのピークを確認することができる。そのため、０〜１５０ｋＨｚ（低周波域）と１５０〜８５０ｋＨｚ（高周波域）の二つの周波数域で、試験片１を伝搬した超音波における時間波形の振幅値を比較した。
【００４０】
図６は、応力除荷時の試験結果を示す図であり、図７は、応力負荷時の試験結果を示す図である。
【００４１】
各図において、横軸は試験片１に負荷した応力であり、縦軸は受信信号３の最大振幅値である。なお図中の丸印（○）は低周波域、菱形（◇）は高周波域における時間波形の最大振幅値を示している。また、図中に矢印Ａで示す点線は引張試験中におけるＡＥ信号の重心周波数集中部が低下した応力を示す。
「重心周波数集中部」とは、横軸に時間、縦軸に重心周波数をプロットした図において、プロットした点が集中する部分を意味する。言い換えれば、矢印Ａで示す応力において、試験片１は損傷を受けているといえる。
なお、矢印Ｂで示す点線は試験片１の破断時の応力である。
【００４２】
図６において、応力除荷時に取得した受信信号３では、負荷応力が高くなるにつれて受信信号３の振幅値が低くなっている。このことは、材料中の損傷が大きくなり、音が通り難くなったため、受信信号３が減衰していると考えることができる。
【００４３】
一方、図７において、応力負荷時の受信信号３を確認すると、高周波域はほぼ一定、ないし少し減衰傾向にあるが、低周波域の結果では３００〜４００ＭＰａ付近から受信信号３の振幅値が高くなっている。
このことより、応力負荷時では超音波の伝搬傾向が変化し、試験片１の損傷後（矢印Ａで示す点線より右側）は、損傷により音が通り難くなっているにも関わらず、低周波域の信号が増幅されることが確認できた。
【００４４】
上述したように、本発明により、試験体（試験片１）が健全であれば負荷した応力に比例するように重心周波数集中部が高くなり、損傷が発生した際には重心周波数集中部が低くなることを確認した。
【００４５】
また上述した実施例から、上述したステップＳ５において、応力負荷時における低周波域の振幅値が、負荷応力の増加につれて減少から増加に変化する場合に、その変化点の負荷応力を試験片１の引張強度と評価する、ことができる。
【００４６】
また、ステップＳ５において、応力負荷時における低周波域の振幅値が、負荷応力の増加につれて減少する場合に、試験片１の損傷なしと評価し、増加する場合に、試験片１の損傷有りと評価する、ことができる。
【００４７】
さらに、ステップＳ５において、応力除荷時における低周波域及び高周波域の振幅値が、負荷応力の増加につれて低下する場合に、試験片１の損傷有りと評価する、ことができる。
【００４８】
上述した本発明の方法と装置によれば、超音波発振源１２（例えば、ＡＥセンサ）から疑似ＡＥ信号２（発信信号２）を発信し、試験片１を伝搬した疑似ＡＥ信号３（受信信号３）を、超音波受信センサ１４（例えば、ＡＥセンサ）により受信する。さらに、受信した疑似ＡＥ信号３（受信信号３）から、試験片１の損傷の有無を評価する。
従って、実際に発生するＡＥ波でなく、疑似ＡＥ信号２，３を発信し受信するので、同一の試験片１を用いて、同一条件で多数の受信信号３を繰り返し取得することができる。
【００４９】
すなわち本発明によれば、多数のデータから周波数変化点を容易に見つけることができ、これにより試験片１の損傷状態を的確に評価することができる。
【００５０】
なお、本発明は、上述した実施形態に限定されず、本発明の要旨を逸脱しない範囲で種々に変更することができることは勿論である。
【符号の説明】
【００５１】
Ｐ  引張荷重、１  試験片（ＦＲＰ，ＣＦＲＰ）、
２  疑似ＡＥ信号（発信信号）、３  疑似ＡＥ信号（受信信号）、
１０  損傷評価装置、１２  超音波発振源（ＡＥセンサ）、
１４  超音波受信センサ（ＡＥセンサ）、１６  引張試験装置、
１８  ＡＥ装置、２０  制御解析装置（ＰＣ）
【図１】
2017166953.tif 000003
【図２】
2017166953.tif 000004
【図３】
2017166953.tif 000005
【図４】
2017166953.tif 000006
【図５】
2017166953.tif 000007
【図６】
2017166953.tif 000008
【図７】
2017166953.tif 000009
【手続補正書】
【提出日】平成29年5月11日(2017.5.11)
【手続補正１】
【補正対象書類名】特許請求の範囲
【補正対象項目名】全文
【補正方法】変更
【補正の内容】
【特許請求の範囲】
【請求項１】
（Ａ）超音波発振源と超音波受信センサを複合材料からなる試験片に間隔を隔てて取り付け、
（Ｂ）引張荷重を順に増加させて、前記試験片に応力負荷と応力除荷を繰り返し、
（Ｃ）応力負荷時に、前記超音波発振源から疑似ＡＥ信号を発信し、前記試験片を伝搬した前記疑似ＡＥ信号を、前記超音波受信センサにより受信し、
（Ｄ）受信信号を周波数解析して、低周波域の時間波形の振幅値を取得し、
（Ｅ）前記振幅値の変化から、前記試験片の損傷の有無を評価する、複合材料の損傷評価方法。
【請求項２】
前記（Ｅ）において、前記応力負荷時における前記低周波域の前記振幅値が、負荷応力の増加につれて減少から増加に変化する場合に、その変化点の前記負荷応力を前記試験片の引張強度と評価する、請求項１に記載の複合材料の損傷評価方法。
【請求項３】
前記（Ｅ）において、前記応力負荷時における前記低周波域の前記振幅値が、負荷応力の増加につれて減少する場合に、前記試験片の損傷なしと評価し、増加する場合に、前記試験片の損傷有りと評価する、請求項１に記載の複合材料の損傷評価方法。
【請求項４】
前記（Ｃ）において、さらに応力除荷時に、前記超音波発振源から前記疑似ＡＥ信号を発信し、前記試験片を伝搬した前記疑似ＡＥ信号を、前記超音波受信センサにより受信し、
前記（Ｄ）において、受信信号を周波数解析して、さらに高周波域の時間波形の振幅値を取得し、
前記（Ｅ）において、前記応力除荷時における前記低周波域及び前記高周波域の前記振幅値が、負荷応力の増加につれて低下する場合に、前記試験片の損傷有りと評価する、請求項１に記載の複合材料の損傷評価方法。
【請求項５】
前記超音波発振源と前記超音波受信センサは、ＡＥセンサである、請求項１に記載の複合材料の損傷評価方法。
【請求項６】
最初の応力負荷前に、前記超音波発振源から発信される前記疑似ＡＥ信号を周波数解析して、その重心周波数又はその近傍を境にして、その下方を前記低周波域に、その上方を高周波域に設定する、請求項１に記載の複合材料の損傷評価方法。
【請求項７】
前記低周波域は、０〜１５０ｋＨｚであり、前記高周波域は、１５０〜８５０ｋＨｚである、請求項６に記載の複合材料の損傷評価方法。
【請求項８】
複合材料からなる試験片に間隔を隔てて取り付けられる超音波発振源及び超音波受信センサと、
引張荷重を順に増加させて、前記試験片に応力負荷と応力除荷を繰り返す引張試験装置と、
応力負荷時に、前記超音波発振源から疑似ＡＥ信号を発信し、前記試験片を伝搬した前記疑似ＡＥ信号を、前記超音波受信センサにより受信するＡＥ装置と、
受信信号を周波数解析して、低周波域の時間波形の振幅値を取得し、前記振幅値の変化から、前記試験片の損傷の有無を評価する制御解析装置と、を備えた複合材料の損傷評価装置。
【請求項９】
前記ＡＥ装置は、さらに応力除荷時に、前記超音波発振源から前記疑似ＡＥ信号を発信し、前記試験片を伝搬した前記疑似ＡＥ信号を、前記超音波受信センサにより受信する、請求項８に記載の複合材料の損傷評価装置。
【請求項１０】
前記制御解析装置は、前記受信信号を周波数解析して、さらに高周波域の時間波形の振幅値を取得し、前記振幅値の変化から、前記試験片の損傷の有無を評価する、請求項８に記載の複合材料の損傷評価装置。
【手続補正２】
【補正対象書類名】明細書
【補正対象項目名】００１１
【補正方法】変更
【補正の内容】
【００１１】
前記（Ｃ）において、さらに応力除荷時に、前記超音波発振源から前記疑似ＡＥ信号を発信し、前記試験片を伝搬した前記疑似ＡＥ信号を、前記超音波受信センサにより受信し、
前記（Ｄ）において、受信信号を周波数解析して、さらに高周波域の時間波形の振幅値を取得し、
前記（Ｅ）において、前記応力除荷時における前記低周波域及び前記高周波域の前記振幅値が、負荷応力の増加につれて低下する場合に、前記試験片の損傷有りと評価する。
【手続補正３】
【補正対象書類名】明細書
【補正対象項目名】００１７
【補正方法】変更
【補正の内容】
【００１７】
前記制御解析装置は、前記受信信号を周波数解析して、さらに高周波域の時間波形の振幅値を取得し、前記振幅値の変化から、前記試験片の損傷の有無を評価する。